(57)【要約】【課題】折り曲げなどの変形に対しても耐久性のある高い導電性を有し、導電性パターン形状を自由に設計可能である導電性回路布帛とその製造方法を提供する。【解決手段】  導電性織物からなる回路パターン状の導電部材を、非導電性の基材織物に積層してなる導電性回路布帛であり、導電性織物は、第一の糸条と、第一の糸条に概ね直交する第二の糸条とで構成された織物の少なくとも一の表面を被覆する金属層を有している。基材織物を構成する第三の糸条または第三の糸条に概ね直交する第四の糸条に対して、導電性織物の第一の糸条または第二の糸条のいずれか一の糸条のなす角度が５〜４０°を満たすことが好ましい。【選択図】図１
2019006072.tif 000002
【特許請求の範囲】
【請求項１】
導電性織物からなる回路パターン状の導電部材を、非導電性の基材織物に積層してなる導電性回路布帛であって、前記導電性織物は、第一の糸条と、前記第一の糸条に概ね直交する第二の糸条とで構成された織物の少なくとも一の表面を被覆する金属層を有していることを特徴とする、導電性回路布帛。
【請求項２】
前記基材織物を構成する第三の糸条または前記第三の糸条に概ね直交する第四の糸条に対して、前記導電性織物の前記第一の糸条または前記第二の糸条のいずれか一の糸条のなす角度が５〜４０°を満たすように回路パターン状の前記導電部材が前記基材織物に積層されていることを特徴とする、請求項１に記載の導電性回路布帛。
【請求項３】
前記金属層が銅または銀を主成分とすることを特徴とする、請求項１または２に記載の導電性回路布帛。
【請求項４】
前記導電部材のシート抵抗が０．１Ω／□（スクエア）以下であることを特徴とする、請求項１または２に記載の導電性回路布帛。
【請求項５】
前記導電部材と基材織物とが、絶縁性接着層を介して積層されていることを特徴とする、請求項１または２に記載の導電性回路布帛。
【請求項６】
第一の糸条と、前記第一の糸条に概ね直交する第二の糸条とで構成された織物の少なくとも一の表面に金属層を形成して導電性織物を得る第一工程と、
前記導電性織物の一方の面に絶縁性接着層を積層し、前記導電性織物の他方の面に粘着シートを貼付する第二工程と、
少なくとも前記導電性織物と前記絶縁性接着層とを、所望の回路パターン状に切り出す第三工程と、
前記絶縁性接着層を非導電性の基材織物表面に当接し、接着させた後に前記粘着シートを剥離する第四工程と、
を有する、導電性回路布帛の製造方法。
【請求項７】
前記第四工程において、前記基材織物を構成する第三の糸条または前記第三の糸条に概ね直交する第四の糸条に対して、前記導電性織物の前記第一の糸条または前記第二の糸条のいずれか一の糸条のなす角度が５〜４０°を満たすように当接し、接着させることを特徴とする、請求項６に記載の導電性回路布帛の製造方法。
【発明の詳細な説明】
【技術分野】
【０００１】
本発明は、導電性回路布帛に関する。また、本発明は、導電性回路布帛の製造方法に関する。
【背景技術】
【０００２】
導電性回路を有する布帛とその製造方法としては種々の提案がなされている。例えば特許文献１には、布帛の上に第一絶縁層と、第一絶縁層の上に設けられた導電層と、導電層の上に設けられた第二絶縁層とを含む導電性布帛が開示されている。導電層は、金属粉等の導電性フィラーと樹脂とを適当な有機溶媒に溶解乃至分散させた導電性ペーストを用い、各種印刷法を用いて形成できることが記載されている。一方、特許文献２には、導電性を有する糸を織込んだり編込んだりする手法が開示されている。
【０００３】
特許文献１に記載されるような導電性ペーストを印刷する手法では、導電性が不十分となる場合がある。導電性を上げるために印刷する導電性ペーストの量を増やす必要から布帛が硬く重くなる傾向があるという問題があり、さらには布帛の柔軟性に追従できずに割れを生じるおそれもあった。特許文献２に開示されている、導電性を有する糸を織り込んだり編み込んだりする手法では、特殊な装置を要することや、導電性パターン形状の自由度が低いことなどの問題がある。
【先行技術文献】
【特許文献】
【０００４】
【特許文献１】国際公開第２０１６／１１４３３９号
【特許文献２】特開２０１３−０１９０６４号公報
【発明の概要】
【発明が解決しようとする課題】
【０００５】
本発明は、折り曲げなどの変形に対しても耐久性のある高い導電性を有し、導電性パターン形状を自由に設計可能である導電性回路布帛とその製造方法を提供しようとするものである。
【課題を解決するための手段】
【０００６】
本発明者らは、少なくとも一の表面を金属層で被覆した導電性織物を所望の回路パターン状に切り出した導電性部材を、基材織物の表面に積層することで得られる導電性回路布帛が、折り曲げなどの変形に対しても耐久性のある導電性を有することを見出し、本発明を完成させた。
【０００７】
すなわち本発明は、導電性織物からなる回路パターン状の導電部材を、非導電性の基材織物に積層してなる導電性回路布帛であって、前記導電性織物は、第一の糸条と、前記第一の糸条に概ね直交する第二の糸条とで構成された織物の少なくとも一の表面を被覆する金属層を有していることを特徴とする、導電性回路布帛である。
【０００８】
前記基材織物を構成する第三の糸条または前記第三の糸条に概ね直交する第四の糸条に対して、前記導電性織物の前記第一の糸条または前記第二の糸条のいずれか一の糸条のなす角度が５〜４０°を満たすように回路パターン状の前記導電部材が前記基材織物に積層されていることが好ましい。これによれば、様々な方向に折り曲げた場合でも、導電性が低下することのない導電性回路布帛が得られる。
【０００９】
前記金属層が銅または銀を主成分とすることが好ましい。前記導電部材のシート抵抗が０．１０Ω／□（スクエア）以下であることが好ましい。前記導電部材と基材織物とが、絶縁性接着層を介して積層されていることが好ましい。
【００１０】
更に本発明は、第一の糸条と、前記第一の糸条に概ね直交する第二の糸条とで構成された織物の少なくとも一の表面に金属層を形成して導電性織物を得る第一工程と、前記導電性織物の一方の面に絶縁性接着層を積層し、前記導電性織物の他方の面に粘着シートを貼付する第二工程と、少なくとも前記導電性織物と前記絶縁性接着層とを、所望の回路パターン状に切り出す第三工程と、前記絶縁性接着層を非導電性の基材織物表面に当接し、接着させた後に前記粘着シートを剥離する第四工程と、を有する、導電性回路布帛の製造方法である。
【００１１】
前記第四工程において、前記基材織物を構成する第三の糸条または前記第三の糸条に概ね直交する第四の糸条に対して、前記導電性織物の前記第一の糸条または前記第二の糸条のいずれか一の糸条のなす角度が５〜４０°を満たすように当接し、接着させることが好ましい。
【発明の効果】
【００１２】
本発明の導電性回路布帛は、布帛としての柔軟性を損なわず、折り曲げに対して耐久性のある高い導電性を有している。また、導電性回路のパターン形状も自由に設計することが可能であるため、製造コストを抑える効果も期待できる。
【図面の簡単な説明】
【００１３】
【図１】本発明の導電性回路布帛の断面構造を説明する模式図である。
【図２】本発明の導電性回路布帛における導電部材と基材織物との積層状態について説明する模式図である。
【図３】図２の二重破線の円で囲まれた領域Ｂの拡大図である。
【発明を実施するための形態】
【００１４】
本発明の導電性回路布帛１の構成について図１を参照しながら説明する。導電性織物６は、第一の糸条と、前記第一の糸条と概ね直交する第二の糸条とから製織される織物４をベースとして、前記織物４の少なくとも一の表面を被覆する金属層５とから構成される。前記第一の糸条および前記第二の糸条は、有機化合物や無機物からなる繊維を用いた糸条であることができる。有機化合物からなる繊維としては、例えば、綿、麻、羊毛、絹等の天然繊維、レーヨン、キュプラ等の再生繊維、アセテート、トリアセテート等の半合成繊維、ポリアミド（ナイロン６、ナイロン６６等）、ポリエステル（ポリエチレンテレフタレート、ポリトリメチレンテレフタレート等）、ポリウレタン、ポリアクリル等の合成繊維などを挙げることができ、これらが２種以上組み合わされていてもよい。無機物からなる繊維としては、ガラス繊維、金属繊維、炭素繊維などが挙げられる。柔軟性、汎用性の点から有機化合物からなる繊維を用いた糸条であることが好ましい。第一の糸条と第二の糸条とは、同じ繊維材料からなる糸条であってもよいし、異なる繊維材料からなる糸条であってもよい。糸条の総繊度は１１〜１６７ｄｔｅｘであることが好ましい。総繊度がこの範囲内であれば、柔軟性の高い導電性回路布帛１を得る事ができる。
【００１５】
前記第一の糸条および第二の糸条から構成される織物４の組織は特に制限されない。平織、綾織、朱子織など従来公知の織物組織が使用できる。この際、前記第一の糸条を織物４の経糸とし、第二の糸条は緯糸としてもよい。また逆に、第二の糸条を経糸とし、第一の糸条を緯糸としてもよい。第一の糸条と第二の糸条とは、その延長方向が概ね９０°をなしている。つまり、経糸と緯糸が直交している織物組織が採用される。
【００１６】
上記織物４の少なくとも一の表面に金属層５が形成されて本発明の導電性織物６が得られる。織物４の少なくとも一の表面に金属層５を形成する方法としては、蒸着法、スパッタリング法などの乾式方法や、無電解メッキ、電気メッキなどの湿式方法が挙げられる。製造コストや生産性、金属層の連続性の観点から湿式方法が好ましい。湿式方法による金属層の形成では、織物４の一の表面のみではなく、織物４の両面に同時に金属層５を形成することができるため、更に高い導電性が得られるという利点もある。無電解メッキ、電気メッキによる金属層５の形成方法は、従来公知のメッキ方法を用いることができる。
【００１７】
前記金属層５の主成分となる金属は、銅、銀、金、ニッケル、スズ、亜鉛などが挙げられる。導電性と製造コストの観点から、銅または銀であることが好ましい。金属層５の厚みは０．５〜１０μｍであることが好ましい。金属層５の厚みがこの範囲内であれば、柔軟性が高く、かつ高い導電性を有するという効果が得られる。また金属層５は単層であってもよいし、二層以上の積層構造を有するものであってもよい。本発明の導電性織物６および導電性織物を回路パターン状に切り出した導電部材６のシート抵抗は０．１０Ω／□以下であることが好ましい。シート抵抗の測定方法については後述する。
【００１８】
本発明における非導電性の基材織物２は、前記導電性織物６の場合と同様に、第三の糸条と前記第三の糸条に概ね直交する第四の糸条とから製織される織物である。前記第三の糸条および前記第四の糸条は、有機化合物や無機物からなる非導電性の繊維を用いた糸条であることができる。有機化合物からなる非導電性の繊維としては、例えば、綿、麻、羊毛、絹等の天然繊維、レーヨン、キュプラ等の再生繊維、アセテート、トリアセテート等の半合成繊維、ポリアミド（ナイロン６、ナイロン６６等）、ポリエステル（ポリエチレンテレフタレート、ポリトリメチレンテレフタレート等）、ポリウレタン、ポリアクリル等の合成繊維などを挙げることができ、これらが２種以上組み合わされていてもよい。無機物からなる非導電性の繊維としては、ガラス繊維などが挙げられる。柔軟性、汎用性の点から有機化合物からなる非導電性の繊維を用いた糸条であることが好ましい。第三の糸条と第四の糸条とは、同じ繊維材料からなる糸条であってもよいし、異なる繊維材料からなる糸条であってもよい。糸条の総繊度は７〜１７０ｄｔｅｘであることが好ましい。総繊度がこの範囲内であれば、柔軟性の高い導電性回路布帛１を得る事ができる。
【００１９】
前記第三の糸条および第四の糸条から構成される基材織物２の組織は特に制限されない。平織り、綾織り、朱子織など従来公知の織物組織が使用できる。この際、前記第三の糸条を基材織物２の経糸とし、第四の糸条は緯糸としてもよい。また逆に、第四の糸条を経糸とし、第三の糸条を緯糸としてもよい。第三の糸条と第四の糸条とは、その延長方向が概ね９０°をなしている。つまり、経糸と緯糸が直交している織物組織が採用される。
【００２０】
本発明において、前記導電性織物を回路パターン状に切り出した導電部材６と非導電性の基材織物２とは、絶縁性接着層３を介して積層されていることが好ましい。絶縁性接着層３は、ポリウレタン系樹脂、フェノキシ系樹脂、シリコーン系樹脂、ポリエステル系樹脂、エポキシ系樹脂、アクリル系樹脂、エチレン−酢酸ビニル系共重合樹脂、ポリビニルブチラール系樹脂、ポリ塩化ビニル系共重合樹脂等の絶縁性樹脂からなることが好ましい。これらの絶縁性樹脂からなる絶縁性接着層３は、接着性を有するペースト状の組成物であって、熱や光によって硬化するタイプの絶縁性接着層３であることができる。あるいは、一旦硬化した状態から熱によって溶融することで接着性を発現する、所謂ホットメルトタイプの樹脂からなる絶縁性接着層３であってもよい。前記絶縁性接着層３の厚みは１０〜１００μｍの範囲であることが好ましい。絶縁性接着層３の厚みがこの範囲であれば、柔軟性の高い導電性回路布帛を得ることができる。
【００２１】
本発明の導電性回路布帛１において、導電性織物からなる導電部材６と基材織物２との積層状態について図２および図３を参照して説明する。破線で描かれた第三の糸条７３と第四の糸条７４とが概ね直交して格子を形成しているように描かれているが、これは基材織物２を模式的に示すものである。図２においては、基材織物２の上面に「コの字」形状の導電部材６（グレー塗りつぶし部分）が積層されている。導電部材６は導電性織物を「コの字」形状に切り出したものであり、実線で描かれた第一の糸条および第二の糸条からなる。尚、本来であれば導電部材６を積層したことで見えないはずの基材織物２の部分についても、説明を容易にするために描いている。
【００２２】
図３は、図２において二重破線の円で囲まれた領域Ｂの部分を拡大したものである。導電部材６は第一の糸条７１と、第一の糸条７１と概ね直交する第二の糸条７２とから構成されている。ここで、基材織物２を構成する第三の糸条７３または第四の糸条７４に対して、導電性織物６の第一の糸条７１または第二の糸条７２のいずれか一の糸条のなす角度が５〜４０°であると、様々な方向への折り曲げに対して導電性の耐久性を備えた導電性回路布帛を得ることができる。つまり、基材織物２に対して導電部材６を、各々の織目に関してバイアスに配置することが好ましい。織目とは一般的に織物の経糸または緯糸の延長方向を意味する。例えば図３において、第三の糸条７３に対して第一の糸条７１のなす角度θ１が５〜４０°であることが好ましい。この時、第四の糸条７４に対する第一の糸条７１のなす角度θ２は、第三の糸条７３と第四の糸条７４とが概ね直交することから、θ２＝９０°−θ１となる。同様に、第一の糸条７１と第二の糸条７２とが概ね直交することから、第三の糸条７３に対する第二の糸条７２のなす角度はθ２となり、更に第四の糸条７４に対する第二の糸条７２のなす角度はθ１となる。したがって、基材織物２と導電性織物６とが共に概ね直交する二の糸条からなる限り、各々の織物のいずれか一の糸条同士のなす角度を規定すれば、基材織物２と導電性織物６とのバイアスに配置された積層状態を規定することができる。
【００２３】
織物４の少なくとも一の表面に金属層５を形成した導電性織物６は、この織物４を構成する糸条の延長方向に屈曲した場合、最も導電性の低下率が高いという性質を呈する。つまり、第一の糸条または第二の糸条の延長方向と平行なラインで屈曲した場合に、最も導電性が低下し易い。しかしながら、上記のように、導電性織物６と基材織物４とを積層する際に、互いの織目について５〜４０°のバイアスをかけて積層することでこの問題を補うことが可能となり、様々な方向における屈曲に対して耐久性の高い導電性を備えた導電性回路布帛１を得ることができる。
【００２４】
本発明の導電性回路布帛の製造方法は、第一の糸条と、前記第一の糸条に概ね直交する第二の糸条とで構成された織物の少なくとも一の表面に金属層を形成して導電性織物を得る第一工程と、前記導電性織物の一方の面に絶縁性接着層を積層し、前記導電性織物の他方の面に粘着シートを貼付する第二工程と、少なくとも前記導電性織物と前記絶縁性接着層とを、所望の回路パターン状に切り出す第三工程と、前記絶縁性接着層を非導電性の基材織物表面に当接し、接着させた後に前記粘着シートを剥離する第四工程からなる。
【００２５】
第一工程では、第一の糸条と第二の糸条を用いて通常の製織方法で得られた織物４に対して、少なくとも一の表面に金属層５を形成して導電性織物６を得る。前述のとおり、金属層５を形成する方法としては、乾式方法、湿式方法のいずれも採用できるが、湿式方法である無電解メッキ法、電気メッキ法が好ましい。
【００２６】
第二工程では、第一工程で得られた導電性織物６の一方の面に絶縁性接着層３が積層される。絶縁性接着層３の材料としては前述のとおりである。絶縁性接着層３を積層する方法としてはコーティング法、ラミネート法などが挙げられる。絶縁性接着層３が積層される面は、金属層５が形成された面とは反対側の面であることが好ましい。次に、導電性織物６の他方の面に粘着シートを貼付する。粘着シートとしてはＰＥＴ７５−ＲＣ６１１、ＰＥＴ７５−ＲＢ１０５、ＰＥＴ７５−ＲＢ１０７（いずれも日栄化工株式会社製）など市販のものを使用できる。あるいは樹脂基材の片面に粘着組成物を塗布した構成の材料を作製して用いることができる。そのような樹脂基材としてはＰＥＴフィルム等を挙げることができる。粘着組成物としてはアクリル系粘着剤等を挙げることができる。
【００２７】
第三工程では、少なくとも前記導電性織物６と前記絶縁性接着層３とが所望の回路パターン状に切り出される。ここで粘着シートは切り出されないことが、後の工程において取り扱いの点で好ましい。切り出しには裁断機を用いる方法やカッターによる切断方法、レーザー加工機による切断方法などが採用される。粘着シートを切断せず、後の工程を容易にするためにはレーザー加工機による切断方法が好ましい。所望のパターンに切断された後、不要な部分については粘着シートから剥離されて取り除かれる。
【００２８】
第四工程では、絶縁性接着層３を基材織物２の所望の位置に当接し、接着を行なう。絶縁性接着層３がペースト状の樹脂組成物である場合には、加熱、乾燥、光照射等、樹脂組成物の性質に応じて接着が行なわれる。絶縁性接着層３がホットメルトタイプの樹脂組成物から構成される場合には、加熱圧着によって接着が達成される。その後、粘着シートが剥離され、基材織物２の表面の所望の位置に導電性織物からなる回路パターンが積層された、本発明の導電性回路布帛１が得られる。
【００２９】
前記第四工程において、上述のとおり、導電性織物６と基材織物４とを当接し、接着する際に、互いの織目について５〜４０°のバイアスをかけることが好ましい。すなわち、基材織物２を構成する第三の糸条７３または第四の糸条７４に対して、導電性織物６の第一の糸条７１または第二の糸条７２のいずれか一の糸条のなす角度が５〜４０°を満たすように当接し、接着することが好ましい。このようにバイアスをかけて積層することにより、様々な方向についての折り曲げに対して、導電性の耐久性が高い導電性回路布帛を製造することができる。
【実施例】
【００３０】
以下に本発明を実施例により説明するが、本発明はこれらの実施例により何らの制限を受けるものではない。
【００３１】
［実施例１〜５］
導電性織物を以下の手順で作製した。第一の糸条：ポリエステル加工糸（３３ｄｔｅｘ）を経糸とし、第二の糸条：ポリエステル加工糸（６９ｄｔｅｘ）を緯糸として、平織り（織り密度：経１８９本／２．５４ｃｍ、緯１２０本／２．５４ｃｍ）の織物を作製した。この織物の一方の面に粘着シートＰＥＴ７５−ＲＣ６１１（日栄化工株式会社製）を貼付してマスクとした。マスク付きの織物を、塩化パラジウム０．３ｇ／Ｌ、塩化第一スズ３０ｇ／Ｌ、３６％塩酸３００ｍＬ／Ｌを含む水溶液に常温で３０秒間浸漬後、十分に水洗した（触媒付与）。その後、酸濃度０．１Ｎのホウ弗化水素酸に４０℃で１分間浸漬後、十分に水洗した（触媒活性化）。ここで粘着シートを剥がして取り除き、塩化第二銅９ｇ／Ｌ、３７％ホルマリン９ｍＬ／Ｌ、３２％水酸化ナトリウム４０ｍＬ／Ｌ、Ｎ，Ｎ，Ｎ’，Ｎ’−テトラキス（２−ヒドロキシプロピル）エチレンジアミン２０ｇ／Ｌ及び安定化剤を含む溶液に４０℃で１５分間浸漬し、これにより一様に織物表面に３０ｇ／ｍ２の銅被膜が形成され、更に織物を十分に水洗した（無電解銅メッキ）。銅被膜を陰極としてこの織物を、ダインシルバーＧＰＥ-ＳＴ１５（大和化成株式会社製）に浸漬し、不溶性陽極を用いて電流密度２Ａ／ｄｍ２、常温で１．５分間電気メッキした後に、十分に水洗した。これにより一様に銅被膜上に５ｇ／ｍ２の銀被膜が形成された（電気銀メッキ）。最後に乾燥を行い、白色の銅−銀の二層構造を有する金属層が片面（粘着シートを貼付しなかった面）に形成された導電性織物を得た。
【００３２】
得られた導電性織物のシート抵抗値を、ロレスタＭＣＰ−Ｔ３６０（株式会社三菱ケミカルアナリテック製）を用いて４探針プローブにより測定したところ、０．０１７Ω／□の値を得た。白色の銅−銀の二層構造を有する金属層の厚みは３μｍであった。
【００３３】
上記導電性織物の金属層が形成されていない面に、絶縁性接着層としてＳＨＭ１０１−ＰＵＲ（シーダム株式会社製）を積層した。積層に際しては熱転写プレス機ＨＰ−４５３６Ａ−１２（株式会社ハシマ製）を用いて１３０℃、０．５ＭＰａにて３０秒間熱プレスを行なった。次に、導電性織物の金属層が形成されている面に粘着シートＰＥＴ７５−ＲＣ６１１（日栄化工株式会社製）を貼付した。この粘着シートは、透明ＰＥＴフィルム（７５μｍ厚）−アクリル系粘着剤という２層構造を有している。
【００３４】
絶縁性接着層が積層された導電性織物を幅５ｍｍ、長さ４５ｍｍの矩形形状に切り出して導電部材を得た。切り出しには高精度レーザー裁断機ＬＳ９０００（Ｇｒａｖｏｔｅｃｈ社製）を用い、絶縁性接着剤層が積層されている面の側からレーザーを照射した。切り出し条件は、ＣＯ２レーザーにて、パワー（％）＝５、スピード（％）＝９．０とした。この条件では絶縁性接着層と導電性織物のみが切断され、粘着シートは切断されなかった。不要な部分の絶縁性接着層および導電性織物を取り除き、粘着シート上に固定された所望の形状の導電部材を得た。
【００３５】
非導電性の基材織物としては、第三の糸条：ポリエステル加工糸（３３ｄｔｅｘ）を経糸とし、第四の糸条：ポリエステル加工糸（６９ｄｔｅｘ）を緯糸とした平織り（織り密度：経１８９本／２．５４ｃｍ、緯１２０本／２．５４ｃｍ）の織物を用いた。上記で切り出した導電部材の絶縁性接着層側を非導電性の基材織物に重ね合わせ、熱転写プレス機ＨＰ−４５３６Ａ−１２（株式会社ハシマ製）で１３０℃、０．５ＭＰａにて３０秒間熱プレスして当接、接着させた。その後、粘着シートを剥離して導電性回路布帛を得た。
【００３６】
上記導電部材の切り出しの際、導電性織物の第二の糸条（緯糸）の方向と導電部材の幅方向とのなす角度を、０°（実施例１）、１５°（実施例２）、３５°（実施例３）、６０°（実施例４）、８０°（実施例５）とした。また導電部材を基材織物に積層する際、導電部材（導電性織物）の第二の糸条（緯糸）と基材織物の第四の糸条（緯糸）とのなす角度が０°（実施例１）、１５°（実施例２、４）、３５°（実施例３、５）となるように重ね合わせた。
【００３７】
得られた導電性回路布帛について、屈曲による抵抗値変化を測定した。ＭＩＴ耐屈疲労試験機（株式会社東洋精機製作所）を用い、条件は以下のとおりとして屈曲試験を行なった。尚、屈曲ラインは導電部材の幅方向と平行なラインとしている。
・サイクル：３，０００回
・曲げ半径：０．３８ｍｍ
・屈曲速度：１７５ｃｐｍ
・屈曲角度：±１３５°
・荷重：０ｋｇ
・試験片サイズ：１７０ｍｍ×１５ｍｍ（基材織物）、４５ｍｍ×５ｍｍ（導電部材）
【００３８】
上記屈曲試験の前後に、屈曲ラインを挟んだ位置で導電性回路布帛における導電部材の抵抗値を測定した。測定装置はマルチメーター３４４１０Ａ（アジレント社製）のクリップ型プローブを用いた。屈曲試験前の抵抗値に対する屈曲試験後の抵抗値の増加率を以下の数式１で算出して評価した。
【００３９】
【数１】
2019006072.tif 000003
【００４０】
［実施例６］
基材織物を以下のものに変更した以外は実施例１に同じである。
第三の糸条（経糸）：ポリエステル糸（７ｄｔｅｘ）
第四の糸条（緯糸）：ポリエステル糸（７ｄｔｅｘ）
平織り（織り密度：経１３０本／２．５４ｃｍ、緯１３０本／２．５４ｃｍ）
【００４１】
［実施例７］
基材織物を以下のものに変更した以外は実施例２に同じである。
第三の糸条（経糸）：ポリエステル糸（７ｄｔｅｘ）
第四の糸条（緯糸）：ポリエステル糸（７ｄｔｅｘ）
平織り（織り密度：経１３０本／２．５４ｃｍ、緯１３０本／２．５４ｃｍ）
【００４２】
［実施例８］
基材織物を以下のものに変更した以外は実施例５に同じである。
第三の糸条（経糸）：ポリエステル糸（７ｄｔｅｘ）
第四の糸条（緯糸）：ポリエステル糸（７ｄｔｅｘ）
平織り（織り密度：経１３０本／２．５４ｃｍ、緯１３０本／２．５４ｃｍ）
【００４３】
［比較例１、２］
離型材ＷＥＫＲ７８ＴＰＤ−Ｈ（リンテック株式会社製：厚み１４５μｍ、層構成ＰＰ／紙／ＰＰ）に熱硬化型ソルダーマスクＮＰＲ３４００（日本ポリテック株式会社製）をスクリーン印刷し、熱風循環乾燥炉で１３０℃、３０分乾燥することで絶縁層Ａを形成した。スクリーン印刷に際しては、乳剤厚み１５μｍ、ステンレス２００メッシュ、線径４５μｍの版を用いた。絶縁層Ａのサイズは幅６ｍｍ、長さ２５ｍｍとした。
【００４４】
次に、銀ペーストＴＲ７０９０１（太陽インキ製造株式会社製）を乳剤厚み１５μｍ、ステンレス１５０メッシュ、線径５５μｍの版で、スクリーン印刷し、熱風循環乾燥炉で１３０℃、３０分乾燥することで、配線パターンを形成した。配線パターンのサイズは幅５ｍｍ、長さ４５ｍｍであり、絶縁層Ａに対し幅方向において０．５ｍｍ内側に配置するよう重ねた。得られた配線パターンのシート抵抗値は０．１Ω／□であった。
【００４５】
次に熱硬化型ソルダーマスクＮＰＲ３４００（日本ポリテック株式会社製）を乳剤厚み１５μｍ、ステンレス２００メッシュ、線径４５μｍの版で、配線パターンに重ねてスクリーン印刷し、熱風循環乾燥炉で１３０℃、３０分乾燥することで、絶縁層Ｂを形成した。絶縁層Ｂの形状は上記配線パターンと同一とした。
【００４６】
ウレタン系ホットメルト接着剤ＴＦ−１０８Ｕ（株式会社村山化学研究所製）を乳剤厚み１５μｍ、ステンレス８０メッシュ、線径７１μｍの版で、絶縁層Ｂと同じ寸法で上に重ねてスクリーン印刷し、熱風循環乾燥炉で１００℃、１０分乾燥することで、接着樹脂層を形成した。
【００４７】
基材織物は実施例１と同じ基材織物を用いた。基材織物の表面に上記接着樹脂層の側を重ね、熱転写プレス機ＨＰ−４５３６Ａ−１２（株式会社ハシマ製）にて１３０℃、０．５ＭＰａで３０秒間熱プレスし、放冷後離型材を剥離して導電性回路布帛を得た。本比較例において導電部材は絶縁層ＡとＢとに挟まれた銀ペーストＴＲ７０９０１（太陽インキ製造株式会社製）の硬化物から成っているため、屈曲試験における配置角度は考慮されない。基材織物に関しては、その第四の糸条（緯糸）方向と導電部材の幅方向（屈曲試験における屈曲ラインと平行）とのなす角度を０°（比較例１）、４５°（比較例２）とした。
【００４８】
【表１】
2019006072.tif 000004
【産業上の利用可能性】
【００４９】
本発明の導電性回路布帛は、センサー等からの信号を伝達する信号線、電源供給のための導体として利用されるばかりでなく、電子部品を実装して各種機能を持たせた回路基板に替わる回路布帛として利用できる。布帛としての柔軟性を保持しており、ウェアラブルデバイスの基材として産業上の利用範囲が広い。
【符号の説明】
【００５０】
１  導電性回路布帛
２  基材織物
３  絶縁性接着層
４  織物
５  金属層
６  導電部材（導電性織物）
７１  第一の糸条
７２  第二の糸条
７３  第三の糸条
７４  第四の糸条
θ１  第一の糸条と第三の糸条とのなす角度
θ２  第一の糸条と第四の糸条とのなす角度
【図１】
2019006072.tif 000005
【図２】
2019006072.tif 000006
【図３】
2019006072.tif 000007